(57)【要約】【課題】凹凸の多い複雑な形状を持つ基板や半導体チップの凹凸に対して接着剤が追従することができ、かつ接着剤に含まれるエポキシ化合物が揮発することによって生じるボイドを抑制できる半導体用接着剤を提供する。【解決手段】低粘度エポキシ化合物、高反応性エポキシ化合物、硬化剤、硬化促進剤及び無機充填材を含有し、前記低粘度エポキシ化合物は、２５℃、５ｒｐｍで測定した時の粘度が４００ｍＰａ・ｓ以下のエポキシ化合物であり、前記高反応性エポキシ化合物は、２１０℃での硬化速度が３秒以下であるエポキシ化合物であり、前記低粘度エポキシ化合物と前記高反応性エポキシ化合物との重量比が１０：９０〜５０：５０であり、前記無機充填材を、半導体用接着剤に含まれる前記低粘度エポキシ化合物、前記高反応性エポキシ化合物、前記硬化剤、前記硬化促進剤及び前記無機充填材の合計重量１００重量部に対して５０〜７５重量部含有する半導体用接着剤。【選択図】なし【特許請求の範囲】
【請求項１】
低粘度エポキシ化合物、高反応性エポキシ化合物、硬化剤、硬化促進剤及び無機充填材を含有し、前記低粘度エポキシ化合物は、２５℃、５ｒｐｍで測定した時の粘度が４００ｍＰａ・ｓ以下のエポキシ化合物であり、前記高反応性エポキシ化合物は、２１０℃での硬化速度が３秒以下であるエポキシ化合物であり、前記低粘度エポキシ化合物と前記高反応性エポキシ化合物との重量比が１０：９０〜５０：５０であり、前記無機充填材を、半導体用接着剤に含まれる前記低粘度エポキシ化合物、前記高反応性エポキシ化合物、前記硬化剤、前記硬化促進剤及び前記無機充填材の合計重量１００重量部に対して５０〜７５重量部含有することを特徴とする半導体用接着剤。
【請求項２】
室温での粘度が８Ｐａ・ｓ以下であることを特徴とする請求項１記載の半導体用接着剤。
【請求項３】
２１０℃での硬化速度が３秒以下であることを特徴とする請求項１又は２記載の半導体用接着剤。
【発明の詳細な説明】
【技術分野】
【０００１】
本発明は、例えば半導体チップや基板等の電子部品を接合するのに用いられる半導体用接着剤に関し、詳しくは、接合時に接着剤が凹凸に対して高い追従性を示すことができる半導体用接着剤に関する。
【背景技術】
【０００２】
接着剤を用いて基板や半導体チップ上に半導体チップを接合した半導体装置が用いられている。特許文献１には、半導体チップを接合する際に使用する接着剤として、エポキシ樹脂と、硬化剤と、潜在性硬化促進剤と、無機充填材とを含む接着剤が開示されている。
【先行技術文献】
【特許文献】
【０００３】
【特許文献１】特開２０００−３０９６８４号公報
【発明の概要】
【発明が解決しようとする課題】
【０００４】
ところで、半導体装置は高集積化が進んでおり、それに伴って基板や半導体チップの形状がしだいに複雑化してきている。しかしながら、特許文献１等に記載された従来の接着剤では粘度が高いために、凹凸の多い複雑な形状の基板や半導体チップの凹凸に対して接着剤が追従できないという問題があった。したがって、接着後に接着剤が存在しない領域（ボイド）が発生してしまうことがあった。
【０００５】
なお、粘度を低下させる方法として無機充填材量を減らす方法が考えられるが、無機充填材の量を減らすと接着剤の線膨張率が著しく増加し、接着剤と被着体との線膨張差によって半導体装置が反ってしまったり、はんだ等の導通部分にクラックが発生したりしやすい。したがって、接着剤の粘度を低下させるために無機充填材の量を減らすことは適切ではない。
【０００６】
本発明の目的は、上述した従来技術の現状に鑑み、凹凸の多い複雑な形状を持つ基板や半導体チップの凹凸に対して接着剤が追従することができ、かつ接着剤に含まれるエポキシ化合物が揮発することによって生じるボイドを抑制できる半導体用接着剤を提供することにある。
【課題を解決するための手段】
【０００７】
本発明者らは、無機充填材の量を減らすことなく接着剤の粘度を低下させる方法として、低粘度エポキシ化合物を用いることを検討した。ところが、低粘度のエポキシ化合物は、半導体装置を製造する際に行われる加熱温度で揮発してしまうことに起因してボイドが発生してしまうことが判明した。そこで、更なる検討を行った結果、本発明を完成させた。
【０００８】
本発明は、低粘度エポキシ化合物、高反応性エポキシ化合物、硬化剤、硬化促進剤及び無機充填材を含有し、前記低粘度エポキシ化合物は、２５℃、５ｒｐｍで測定した時の粘度が４００ｍＰａ・ｓ以下のエポキシ化合物であり、前記高反応性エポキシ化合物は、２１０℃での硬化速度が３秒以下であるエポキシ化合物であり、前記低粘度エポキシ化合物と前記高反応性エポキシ化合物との重量比が１０：９０〜５０：５０であり、前記無機充填材を、半導体用接着剤に含まれる前記低粘度エポキシ化合物、前記高反応性エポキシ化合物、前記硬化剤、前記硬化促進剤及び前記無機充填材の合計重量１００重量部に対して５０〜７５重量部含有する半導体用接着剤である。
【０００９】
以下本発明を詳述する。
（低粘度エポキシ化合物）
本発明に係る半導体用接着剤は、低粘度エポキシ化合物を含有する。低粘度エポキシ化合物は２５℃、５ｒｐｍで測定した時の粘度が４００ｍＰａ・ｓ以下である。２５℃、５ｒｐｍで測定した時の粘度は好ましくは３００ｍＰａ・ｓ以下であり、より好ましくは２６０ｍＰａ・ｓ以下である。
また、２５℃、５ｒｐｍで測定した時の粘度の下限は特に限定されないが、技術的に可能なエポキシ化合物の粘度を考慮すると、好ましい下限は３０ｍＰａ・ｓである。
なお、前記粘度は、Ｅ型粘度測定装置（ＶＩＳＣＯＭＥＴＥＲ  ＴＶ−２２、ＴＯＫＡＩ  ＳＡＮＧＹＯ  ＣＯ．ＬＴＤ社製）を用いて２５℃、回転数５ｒｐｍに設定して測定する。
【００１０】
前記低粘度エポキシ化合物の硬化速度は、特に限定されず、２１０℃での硬化速度が３秒以下であってもよい。
【００１１】
前記低粘度エポキシ化合物としては、上記範囲の粘度を満たすためには脂肪族炭化水素の骨格等を有することが好ましく、具体的には例えば、脂環式エポキシ化合物、脂肪族ポリエーテル骨格を有するエポキシ化合物が好ましい。また、芳香族エポキシ化合物であってもよく、該芳香族エポキシ化合物のなかでは、アニリン骨格を有するグリシジルアニリン型エポキシ化合物が好ましい。
【００１２】
脂環式エポキシ樹脂としては、シクロペンタジエン型エポキシ樹脂、ジシクロペンタジエン型エポキシ樹脂等が挙げられる。脂肪族ポリエーテル骨格を有するエポキシ化合物としては、ポリエチレングリコールのグリジジルエーテル付加物、ポリプロピレングリコールのグリシジルエーテル付加物等が挙げられる。
【００１３】
前記低粘度エポキシ化合物の市販品としては、例えば、エピコート８２５、エピコート８２７、エピコート８２８、エピコート８２８ＥＬ、エピコート８２８ＸＡ、エピコート８３４、エピート８０１、エピコート８０１Ｐ、エピコート８０２、エピコート８０２ＸＡ、エピコート８１５、エピコート８１５ＸＡ、エピコート８１６Ａ、エピコート８１９、エピコート８０６、エピコート８０６Ｌ、エピコート８０７等のジャパンエポキシレジン社製のエポキシ化合物、ＥＰ−４１００、ＥＰ−４１００Ｇ、ＥＰ−４１００Ｅ、ＥＰ−４１００Ｗ、ＥＰ−４１００ＴＸ、ＥＰ−４３００Ｅ、ＥＰ−４３４０、ＥＰ−４２００、ＥＰ−４４００、ＥＰ−４５００Ａ、ＥＰ−４５１０、ＥＰ−４５２０、ＥＰ−４５２０Ｓ、ＥＰ−４５２０ＴＸ、ＥＰ−４５３０、ＥＰ−４９０１、ＥＰ−４９０１Ｅ、ＥＰ−４９５０、ＥＰ−４０００、ＥＰ−４００５、ＥＰ−１３０７、ＥＰ−４００４、Ｅｐ−４０８０Ｅ、ＥＰ−４０１２Ｍ、ＥＰ−４０００Ｓ、ＥＰ−４０００ＳＳ、ＥＰ−４００３Ｓ、ＥＰ−４０１０Ｓ、ＥＰ−４０８８Ｓ、ＥＰ−４０８５Ｓ等のＡＤＥＫＡ社製のエポキシ化合物、ＥＸＡ−４８５０−１５０、ＥＸＡ−４８５０−１０００等のＤＩＣ社製のエポキシ化合物、ＣＥＬ−２０２１Ｐ（３，４−エポキシシクロヘキシルメチル３’，４’−エポキシシクロヘキサンカルボキシレート、エポキシ当量１２８〜１４０、粘度２００〜３５０ｃＰ／２５℃）、ＣＥＬ−２０２１Ａ（３，４−エポキシシクロヘキシルメチル３’，４’−エポキシシクロヘキサンカルボキシレート、エポキシ当量１３０〜１４５、粘度２００〜４５０ｃＰ／２５℃）、ＣＥＬ−２０００（１−ビニル−３，４−エポキシシクロヘキサン、粘度１．５ｃＰ／２５℃）、ＣＥＬ−３０００（１，２，８，９−ジエポキシリモネン、エポキシ当量９３．５以下、粘度５〜２０ｃＰ／２５℃）等のダイセル化学工業社製のエポキシ化合物、デナコールＥＸ−４２１、２０１（レゾルシンジグリシジルエーテル）、２１１（ネオペンチルグリコールジグリシジルエーテル）、９１１（プロピレングリコールジグリシジルエーテル）、７０１（アジピン酸ジグリシジルエステル等のナガセ化成工業社製のエポキシ化合物等が挙げられる。なかでも、ＥＰ−４０８５Ｓ、ＥＰ−４０８８Ｓ等のＡＤＥＫＡ社製の脂環式エポキシ化合物や、ＧＡＮやＧＯＴ等の日本化薬社製のアニリン型エポキシ化合物が好ましい。
【００１４】
（高反応性エポキシ化合物）
本発明に係る半導体用接着剤は、前記低粘度エポキシ化合物と共に高反応性エポキシ化合物を含有する。高反応性エポキシ化合物は、２１０℃での硬化速度が３秒以下のエポキシ化合物である。前記低粘度エポキシ化合物と共にこのような高反応性エポキシ化合物を含有することにより、本発明に係る半導体用接着剤は、低い粘度を有しながら、接着剤の硬化反応時に接着剤の粘度が急激に上昇するため、前記低粘度エポキシ化合物が揮発してボイドを発生する現象を抑制することができる。２１０℃での硬化速度は好ましくは２．９秒以下であり、より好ましくは２．８秒以下である。
また、２１０℃での硬化速度の下限は特に限定されないが、技術的に可能なエポキシ化合物の硬化速度を考慮すると、好ましい下限は０．５秒である。
ここでいう２１０℃での硬化速度とは、次の方法により測定する。高反応性エポキシ化合物と共に配合される硬化剤及び硬化促進剤を高反応性エポキシ化合物に加えた硬化性樹脂を作製する。次いで、得られた硬化性樹脂をシリコン片上に塗布し、シリコン片に塗られた硬化性樹脂を２１０℃のホットプレートに押し付け、シリコン片を押しつけてからシリコン片が外れなくなるまでの時間を測定する。
【００１５】
前記高反応性エポキシ化合物の２５℃、５ｒｐｍで測定した時の粘度は、４００ｍＰａ・ｓを超えることが好ましい。
【００１６】
前記高反応性エポキシ化合物としては、上記範囲の硬化速度を満たすためには３官能以上の多官能エポキシ化合物であったり、アニリン骨格等を有していたりすることが好ましい。具体的には、３官能アニリン型エポキシ化合物、４官能ナフタレン型エポキシ化合物、フェノールノボラック型オリゴマーのエポキシ変性物、クレゾールノボラック型オリゴマーのエポキシ変性物、ジシクロペンタジエン型オリゴマーのエポキシ変性物、イソシアヌレート型エポキシ化合物、トリフェニルメタン型エポキシ化合物、テトラフェニルメタン型エポキシ化合物、ジヒドロキシベンゼンノボラックエポキシ樹脂等が挙げられる。
【００１７】
前記高反応性エポキシ化合物の市販品としては、例えばＥＰ−３９００Ｓ、ＥＰ−３９５０Ｓ（ＡＤＥＫＡ社製、３官能アニリン型エポキシ化合物）、ＨＰ−４７１０（ＤＩＣ社製、４官能ナフタレン型エポキシ化合物）が挙げられる。
【００１８】
前記低粘度エポキシ化合物と前記高反応性エポキシ化合物との組み合わせとしては、前記低粘度エポキシ化合物としての脂環式エポキシ化合物と、前記高反応性エポキシ化合物としての３官能アニリン型エポキシ化合物との組み合わせが好ましい。
【００１９】
本発明に係る半導体用接着剤は、前記低粘度エポキシ化合物と前記高反応性エポキシ化合物とを１０：９０〜５０：５０の重量比で含有する。なお、前記低粘度エポキシ化合物及び前記高反応性エポキシ化合物を含むエポキシ化合物の合計重量を１００重量部としたとき、低粘度エポキシ化合物は１０〜５０重量部であることが好ましく、高反応性エポキシ化合物は５０〜９０重量部であることが好ましい。高反応性エポキシ化合物が少なすぎると低粘度エポキシ化合物の揮発を抑制することができず、多すぎると粘度が高くなり接着剤が凹凸へ十分に追従できない。
【００２０】
（硬化剤）
本発明に係る半導体用接着剤は、硬化剤を含有する。前記硬化剤としては、チオール基を有する硬化剤（チオール系硬化剤）が挙げられる。具体的には、１，４−ブタンジチオール、１，６−ヘキサンジチオール、１，１０−デカンジチオール等のアルキルポリチオール化合物；末端チオール基含有ポリエーテル；末端チオール基含有ポリチオエーテル、エポキシ化合物と硫化水素との反応によって得られるチオール化合物；ポリチオール化合物とエポキシ化合物との反応によって得られる末端チオール基を有するチオール化合物；ビス（ジシクロエチル）ホルマールと多硫化ソーダより得られるチオール化合物等、その製造工程上、反応触媒として塩基性物質を使用するものであって、これを脱アルカリ処理し、アルカリ金属イオン濃度を５０ｐｐｍ以下としたチオール化合物等が挙げられる。
【００２１】
前記硬化剤としては特に多官能チオールが好ましい。多官能チオールを用いることにより、硬化速度が速い接着剤が得られるので低粘度エポキシ化合物の揮発を十分に抑制できる。
【００２２】
前記チオール系硬化剤の市販品としては、ＴＭＭＰ、ＤＰＭＰ、ＰＥＭＰ、ＴＥＭＰＩＣ（ＳＣ有機化学社製）等が挙げられる。
【００２３】
前記硬化剤の配合量は特に限定されないが、前記低粘度エポキシ化合物及び前記高反応性エポキシ化合物を含むエポキシ化合物に含まれるエポキシ基の総数に対して、３０〜１００当量の硬化剤を配合することが好ましい。
【００２４】
（硬化促進剤）
本発明に係る半導体用接着剤は、前記硬化剤に加えて、硬化促進剤を更に含有する。硬化促進剤を用いることにより、接着剤の硬化速度が更に速くなる。
【００２５】
前記硬化促進剤としては特に限定されず、例えば、イミダゾール系硬化促進剤、又は３級アミン系硬化促進剤等が挙げられる。なかでも、硬化速度を制御することで硬化物の物性を調整できることから、イミダゾール系硬化促進剤が特に好ましい。なお、硬化促進剤は、単独で用いてもよく、２種類以上を併用してもよい。
【００２６】
前記硬化促進剤の市販品としては、イミダゾールとテトラキスフェノールとの包接化合物であるＴＥＰ−２Ｅ４ＭＺ（日本曹達社製）等が挙げられる。
【００２７】
前記硬化促進剤の配合量としては特に限定されず、前記低粘度エポキシ化合物及び前記高反応性エポキシ化合物を含むエポキシ化合物の合計重量１００重量部に対して５〜３５重量部であることが好ましい。
【００２８】
（無機充填材）
本発明に係る半導体用接着剤は、無機充填材を含有する。
本発明に係る半導体用接着剤は、前記低粘度エポキシ化合物を含有することにより低い粘度を有するため、十分な量の無機充填材を含有することができる。本発明に係る半導体用接着剤に十分な量の無機充填材を加えると、硬化した接着剤の線膨張率が低下し、接合された半導体装置に生じる応力が減少する。これにより、はんだ等の導通部分にクラックが発生することを抑制できる。
前記無機充填材としては特に限定されず、例えば、ヒュームドシリカ、コロイダルシリカ等のシリカ、アルミナ、窒化アルミニウム、窒化ホウ素、窒化ケイ素、ガラスパウダー、ガラスフリット等が挙げられる。
【００２９】
前記無機充填材として粒子状の無機充填材を用いる場合、平均粒径の好ましい下限は０．１μｍ、好ましい上限は３０μｍである。前記無機充填材の平均粒径が０．１μｍ未満であると、半導体用接着剤の粘度が高くなりすぎることがある。前記無機充填材の平均粒径が３０μｍを超えると、半導体用接着剤を用いて半導体チップを被着体に加圧接合する際に、半導体チップの電極間に前記無機充填が噛み込むおそれがある。
【００３０】
前記無機充填材の市販品としては、ＳＥ４０５０、ＳＥ２０５０、ＳＥ２０５０−ＳＰＪ、ＳＥ２０５０−ＳＭＪ、ＳＥ２０５０−ＳＴＪ、ＳＥ１０５０−ＳＰＴ、ＳＥ１０５０−ＳＭＴ、ＳＥ１０５０−ＳＴＴ（アドマテックス社製）等が挙げられる。
【００３１】
本発明に係る半導体用接着剤は、前記無機充填材を、本発明に係る半導体用接着剤に含まれる前記低粘度エポキシ化合物、前記高反応性エポキシ化合物、前記硬化剤、前記硬化促進剤及び前記無機充填材の合計重量１００重量部に対して５０〜７５重量部含有する。
無機充填材の配合量が５０重量部未満であると、半導体用接着剤の線膨張率が上昇し、接合された半導体装置に応力が生じ、はんだ等の導通部分にクラックが発生することがある。無機充填材の配合量が５０〜７５重量部の範囲にあると、接着剤の硬化反応時に接着剤の粘度が急激に上昇することを利用して、低粘度エポキシ化合物の揮発を抑制できる。
【００３２】
（半導体用接着剤）
本発明に係る半導体用接着剤を製造する方法は特に限定されず、例えば、材料を所定量配合して混合する方法が挙げられる。混合装置は特に限定されず、例えば、ホモディスパー、万能ミキサー、バンバリーミキサー、ニーダー等が挙げられる。
【００３３】
本発明に係る半導体用接着剤は、室温（２５℃）での粘度が、８Ｐａ・ｓ以下であることが好ましい。室温での粘度が８Ｐａ・ｓを超えると基板や半導体チップの凹凸に半導体用接着剤が十分に追従できずボイドが発生してしまうことがある。なお、前記粘度は、Ｅ型粘度測定装置（ＶＩＳＣＯＭＥＴＥＲ  ＴＶ−２２、ＴＯＫＡＩ  ＳＡＮＧＹＯ  ＣＯ．ＬＴＤ社製）を用いて２５℃、回転数５ｒｐｍに設定して測定する。
【００３４】
本発明に係る半導体用接着剤は、２１０℃での硬化速度が３秒以下となる半導体用接着剤であることが好ましい。２１０℃での硬化速度が３秒を超えると低粘度エポキシ化合物の揮発が抑えられずボイドが発生してしまうことがある。ここでいう２１０℃での硬化速度とは、次の方法により測定する。半導体用接着剤をシリコン片上に塗布し、シリコン片に塗られた半導体用接着剤を２１０℃のホットプレートに押し付け、シリコン片を押しつけてからシリコン片が外れなくなるまでの時間を測定する。
【００３５】
本発明に係る半導体用接着剤の用途は特に限定されないが、本発明に係る半導体用接着剤は、例えば、半導体チップと基板との接合、半導体チップと半導体チップとの接合（チップオンチップ）、半導体チップとウエハとの接合（チップオンウエハ）等に用いることができる。
【発明の効果】
【００３６】
本発明によれば、複雑な形状の基板や半導体チップの凹凸に追従できる低い粘度を有し、かつ、低粘度エポキシ化合物が揮発してボイドを発生する現象を抑制できる半導体用接着剤を得ることができる。
【発明を実施するための形態】
【００３７】
以下に実施例を挙げて本発明の態様を更に詳しく説明するが、本発明はこれらの実施例だけに限定されない。
【００３８】
（実施例１〜５及び比較例１〜４）
以下に示す材料を表１、表２に示した配合割合で配合し、ホモディスパーを用いて撹拌混合し、半導体用接着剤を調製した。なお、エポキシ化合物の粘度は、Ｅ型粘度測定装置（ＶＩＳＣＯＭＥＴＥＲ  ＴＶ−２２、ＴＯＫＡＩ  ＳＡＮＧＹＯ  ＣＯ．ＬＴＤ社製）を用いて２５℃、回転数５ｒｐｍに設定して測定した。また、エポキシ化合物の２１０℃での硬化速度は、エポキシ化合物と共に配合される硬化剤及び硬化促進剤をエポキシ化合物に加えた硬化性樹脂を作製し、得られた硬化性樹脂をシリコン片上に塗布し、シリコン片に塗られた硬化性樹脂を２１０℃のホットプレートに押し付け、シリコン片を押しつけてからシリコン片が外れなくなるまでの時間を測定した。
（低粘度エポキシ化合物）
脂環式エポキシ化合物（ＥＰ−４０８５Ｓ、ＡＤＥＫＡ社製、２５℃、５ｒｐｍで測定した時の粘度２３０ｍＰａ・ｓ、下記の硬化剤及び硬化促進剤を用いた時の２１０℃での硬化速度５秒）
【００３９】
（高反応性エポキシ化合物）
３官能アニリン型エポキシ化合物（ＥＰ−３９００Ｓ、ＡＤＥＫＡ社製、２５℃、５ｒｐｍで測定した時の粘度６５０ｍＰａ・ｓ、下記の硬化剤及び硬化促進剤を用いた時の２１０℃での硬化速度３秒）
【００４０】
（硬化剤）
チオール系硬化剤（ＴＭＭＰ、ＳＣ有機化学社製）
【００４１】
（硬化促進剤）
イミダゾール系硬化促進剤（ＴＥＰ−２Ｅ４ＭＺ、日本曹達社製）
【００４２】
（無機充填材）
シリカ粒子（ＳＥ−２０５０−ＳＭＪ、アドマテックス社製）
【００４３】
（評価）
実施例１〜５及び比較例１〜４で得られた半導体用接着剤について以下の評価を行った。結果を表１、表２に示した。
【００４４】
（室温での粘度）
実施例１〜５及び比較例１〜４で得られた半導体用接着剤の室温（２５℃）での粘度を、Ｅ型粘度測定装置（ＶＩＳＣＯＭＥＴＥＲ  ＴＶ−２２、ＴＯＫＡＩ  ＳＡＮＧＹＯ  ＣＯ．ＬＴＤ社製）を用いて２５℃、回転数５ｒｐｍに設定して測定した。
【００４５】
（２１０℃での硬化速度）
実施例１〜５及び比較例１〜４で得られた半導体用接着剤をシリコン片上に塗布し、シリコン片に塗られた半導体用接着剤を２１０℃のホットプレートに押し付け、シリコン片を押しつけてからシリコン片が外れなくなるまでの時間を測定した。
【００４６】
（基板凹凸への追従性）
実施例１〜５及び比較例１〜４で得られた半導体用接着剤を１０ｍｌのシリンジ（岩下エンジニアリング社製）に充填し、シリンジ先端に精密ノズル（岩下エンジニアリング社製、ノズル先端径０．３ｍｍ）を取り付け、ディスペンサ装置（ＳＨＯＴ  ＭＡＳＴＥＲ３００、武蔵エンジニアリング社製）を用いて塗布量が２．０ｍｇとなるように基板（ＷＡＬＴＳ−ＫＩＴ  ＭＢ５０−０１０１ＪＹ、ウォルツ社製）上に塗布した。
【００４７】
塗布した半導体用接着剤を介して、フリップチップボンダ（ＦＣ３０００Ｓ、東レエンジニアリング社製）を用いて、１７０℃、２０Ｎで１秒間押圧することにより、はんだからなる突起状電極を有する半導体チップ（ＷＡＬＴＳ−ＴＥＧ  ＭＢ５０−０１０１ＪＹ、はんだの溶融温度２３５℃、ウォルツ社製）の突起状電極と基板の電極部とを接触させるとともに半導体用接着剤を封止領域に充填させた。次いで、１７０℃のオーブンで３０分間加熱し、半導体用接着剤を完全硬化させ、半導体チップ実装体を得た。
【００４８】
超音波探査映像装置（Ｃ−ＳＡＭ  Ｄ−９００００、Ｓｏｎｏｓｃａｎ製）を用いて、前記半導体チップ実装体における基板開口部のボイドを観察し、下記の基準で評価した。
○  ボイドがほとんど観察されなかった。
△  ボイドがわずかに観察された。
×  ボイドによる目立った剥離が見られた。
【００４９】
（低粘度エポキシ化合物の揮発に由来したボイド発生の有無）
上述した条件で塗布した半導体用接着剤を介して、フリップチップボンダ（ＦＣ３００００Ｓ、東レエンジニアリング社製）を用いて、１７０℃、２０Ｎで１秒間押圧することにより、はんだからなる突起状電極を有する半導体チップ（ＷＡＬＴＳ−ＴＥＧ  ＭＢ５０−０１０１ＪＹ、はんだの溶融温度２３５℃、ウォルツ社製）の突起状電極と基板の電極部とを接触させるとともに半導体用接着剤を封止領域に充填させた。次いで、２７０℃、１Ｎで４秒加熱することにより接合部のはんだを溶融させるとともに半導体用接着剤を硬化させた。次いで、１７０℃のオーブンで３０分間加熱し、半導体用接着剤を完全硬化させ、半導体チップ実装体を得た。
【００５０】
超音波探査映像装置を用いて、前記半導体チップ実装体のボイドを観察し、下記の基準で評価した。
○  ボイドがほとんど観察されなかった。
△  ボイドがわずかに観察された。
×  ボイドによる目立った剥離が見られた。
【００５１】
【表１】
2015071728.tif 000002
【００５２】
【表２】
2015071728.tif 000003
【産業上の利用可能性】
【００５３】
本発明によれば、凹凸の多い複雑な形状を持つ基板や半導体チップの凹凸に対して接着剤が追従することができ、かつ接着剤に含まれるエポキシ化合物が揮発することによって生じるボイドを抑制できる半導体用接着剤を提供することができる。